본 발명의 목적은 에너지 밀도가 높으며 정전 용량이나 저항의 경시 열화가 적은, 즉 장기 신뢰성이 우수한 고내전압 유형의 전기 이중층 캐패시터용의 분극성 전극재, 및 이를 이용한 전기 이중층 캐패시터를 제공하는 데에 있다. 본 발명에 의해, 전기 이중층 캐패시터에서 이용되고, 다공질 탄소 입자, 도전 보조제, 산화 텅스텐 분말 및 결합제를 포함하여 이루어지는 것을 특징으로 하는 분극성 전극재가 제공된다.
주어진 문장을 읽고 간략하게 요약해주세요.

문장: 
[ 발명의 명칭 ]
내전압성을 향상시킨 전기 이중층 캐패시터용의 분극성 전극재 및 이를 이용한 전기 이중층 캐패시터POLARIZABLE ELECTRODE MATERIAL FOR ELECTRIC DOUBLE LAYER CAPACITOR HAVING IMPROVED WITHSTAND VOLTAGE, AND ELECTRIC DOUBLE LAYER CAPACITOR USING SAME
[ 기술분야 ]
본 발명은 에너지 밀도 및 장기 신뢰성의 향상을 목적으로 한, 내전압성을 향상시킨 전기 이중층 캐패시터용의 분극성 전극재, 및 이를 이용한 전기 이중층 캐패시터에 관한 것이다.  구체적으로는, 에너지 밀도가 높으며, 정전 용량의 경시 저하나 저항의 경시 상승과 같은 경시 열화(劣化)가 적은, 즉 장기 신뢰성이 우수한 고내전압 유형의 전기 이중층 캐패시터용의 분극성 전극재, 및 이를 이용한 전기 이중층 캐패시터에 관한 것이다.
[ 배경기술 ]
전기 이중층 캐패시터는 정부(正負) 한 쌍의 분극성 전극과 전해질 용액의 계면에서 전해질 이온이 흡착/탈착됨으로써 형성되는 전기 이중층의 정전 용량을 이용한 축전 소자이다.전기 이중층 캐패시터의 용도로서, 메모리 백업용 등의 소용량 유형에서부터 전기 자동차의 보조 전원, 태양 전지용 보조 전원, 풍력 발전용 보조 전원 및 순간 정전 보상 장치 등의 중용량 유형 및 대용량 유형까지 폭넓게 검토되고 있다.전기 이중층 캐패시터의 특성으로서, 정전 용량(C), 사용 전압(V), 에너지 밀도(E), 내부 저항 및 사용 수명 등이 있다.  어느 특성의 향상이나 중요하지만, 최근에는 특히 전기 이중층 캐패시터의 단점인 에너지 밀도의 향상과, 장점인 사용 수명의 추가적인 연장(장기 신뢰성의 향상)이 상술한 소용량 유형에서부터 대용량 유형의 용도에 있어서도 요구되게 되었다.전기 이중층 캐패시터의 에너지 밀도(E)는 사용 전압의 제곱에 비례하므로(에너지 밀도 E=0.5×C×V×V(여기서 C: 정전 용량, V: 사용 전압)), 사용 (내)전압을 높이는 것이 에너지 밀도의 향상에는 유효하다.전기 이중층 캐패시터에는 그의 전해질 용액이 수계인 것과 비수계인 것이 있다.  수계 전해질 용액을 사용한 경우에는 저저항 유형의 전기 이중층 캐패시터가 얻어진다는 이점이 있지만, 사용 전압은 물의 전기 분해가 발생하는 전압 이하로 억제할 필요가 있어 0.8 V 정도에서 사용된다.  이에 반해, 비수계 전해질 용액의 경우에는 보다 높은 전압에서의 사용이 가능하여, 통상의 경우에서 사용 전압은 2.5 V 정도, 보다 고압인 경우에는 2.7 V 정도에서 사용된다.  최근에는 보다 높은 에너지 밀도가 요구되게 되었다.  예를 들면, 전기 이중층 캐패시터의 사양의 하나인 5.5 V(전기 이중층 캐패시터 2개를 직렬로 접속시킴으로써 얻어짐)를 달성하기 위해, 3.0 V에서의 사용 전압이 가능한 캐패시터가 강하게 요구되게 되었다.  그러나, 사용 전압의 상승은 전기 이중층 캐패시터의 경시 열화(정전 용량의 경시 저하, 저항의 경시 상승)를 가속시킬 우려가 있어, 전기 이중층 캐패시터의 특징인 장기 신뢰성을 손상시킨다는 문제점이 있었다.전기 이중층 캐패시터의 경시 열화의 원인은 분명하지는 않지만, 이하의 메커니즘을 생각할 수 있다.  전기 이중층 캐패시터 내부에는 전해질 용액 중의 잔존 수분, 조립시에 혼입되는 수분이 있다.  또한, 전극층에 사용한 활성탄, 도전 보조제, 결합제 및 세퍼레이터 등의 표면 및 내부에 물리 흡착수나 화학 결합형 흡착수가 존재한다.  이들 수분은 충방전을 반복하여 행하는 동안에 물로서 탈리되고, 전압 인가에 의해 전기 분해되어 가스를 발생함과 동시에, 전해질(용액)의 분해를 야기하여 분해물을 생성한다.  이들 분해 생성물은 활성탄의 표면을 피복하거나 활성탄의 세공을 폐색함으로써, 활성탄의 표면적을 저하시켜 정전 용량의 저하를 야기한다.  또한, 이들 분해 생성물은 세퍼레이터의 개구부를 폐색함으로써 저항의 상승도 야기한다.전해질 용액의 분해를 피하는 것은 곤란하다.  왜냐하면, 전기 이중층 캐패시터에 사용되는 활성탄은 흡착 용량을 상승시키기 위해 큰 표면적을 갖고 있는 점에서 촉매 작용을 갖고 있기 때문이다.  이 촉매 작용은 활성탄 표면의 관능기에 의해 야기된다고 여겨지고 있다(비특허문헌 1 참조).이러한 점에서, 고내전압 전기 이중층 캐패시터의 개발에는 수분의 감소, 분해 생성물에 의한 활성탄의 표면적 감소의 억제, 전해질 용액의 분해의 억제가 유효하다고 생각되고 있다.  또한, 이들의 개발 수법은 각각이 독립되어 있는 것이 아니라 서로 관련되어 있다고 생각된다.  또한, 상술한 바와 같이 전기 이중층 캐패시터의 경시 열화 메커니즘이 분명하지 않기도 하므로, 수분의 감소, 분해 생성물에 의한 활성탄의 표면적 감소의 억제, 전해질 용액의 분해의 억제만이 고내전압 전기 이중층 캐패시터의 개발에 유효한 수법이라는 것은 아니다.전기 이중층 캐패시터 내의 수분을 감소시키기 위한 방법으로서, 예를 들면 세퍼레이터의 재질을 개량하여 고온이며 장시간의 건조 조건에서도 열화되지 않는 세퍼레이터를 개발함으로써, 전기 이중층 캐패시터의 고내전압이며 장기 수명화가 달성되는 것이 보고되어 있다(예를 들면, 특허문헌 1, 2 참조).  세퍼레이터를 개량함으로써 건조 온도 조건을 높이는 것이 가능하다.  그러나, 전기 이중층 캐패시터 내의 다른 구성 부위, 예를 들면 결합제나 접착층에 이용된 유기물 성분이 열화되어, 활성탄이나 세퍼레이터를 피복하거나 또는 세공을 폐색시켜 정전 용량의 저하를 야기하게 된다는 문제나, 접착면의 박리에 따라 저항이 상승한다는 문제가 있었다.  또한, 활성탄 세공 내부의 수분이나 활성탄 표면의 관능기를 완전히 제거하기 위해서는 진공 중 또는 불활성 가스 기류하에서 수백℃의 가열 처리가 필요하고, 만족스러운 결과가 얻어지지 않는다.이와는 별도로, 탄소섬유 직포에 부활(賦活) 처리를 행한 후, 불활성 가스 분위기 하, 700 내지 1000℃에서 열 처리를 행함으로써, 활성 탄소섬유 직포에 흡착된 수분이나 표면 관능기를 제거함으로써 고내전압이며 장기 신뢰성이 우수한 전기 이중층 캐패시터가 얻어지는 것이 보고되어 있다(예를 들면, 특허문헌 3 참조).  활성 탄소섬유 직포를 불활성 가스 분위기하에서 700 내지 1000℃에서 열 처리를 행함으로써, 활성 탄소섬유 직포에 흡착된 수분이나 표면 관능기를 제거하는 것은 가능하다.  그러나, 제거 후의 활성 탄소섬유 직포는 완전히 제습된 상황에서 보관되고, 전기 이중층 캐패시터의 조립을 행하지 않으면, 수분의 재흡착이나 표면 관능기의 재도입이 행해진다는 문제가 있어 실용적이지는 않다.이와는 별도로, 전해질 용액의 분해가 정극 내부에서 발생하는 수분에 기인하는 산에 의해 야기된다고 생각하여, 활성탄 분극성 전극 중에 다양한 제산제를 첨가한 예(예를 들면, 특허문헌 4 참조)가 보고되어 있다.  또한, 발생한 수분이 전기 분해됨으로써 생긴 수소 이온에 의해 전해질 용액의 분해가 일어난다고 생각하여, 수소 이온과 반응하거나 또는 이를 흡수함으로써 수소 이온을 감소시키는, 예를 들면 알루미늄 분말을 전극 내부에 첨가하는 예(예를 들면, 특허문헌 5 참조)가 보고되어 있다.  그러나, 제산제는 경우에 따라서 전기 이중층 캐패시터의 충방전 시에 분해되거나 전해액과 반응한다는 문제가 있다.  알루미늄 분말을 첨가한 경우 알루미늄이 전해질 이온과 반응하여, 예를 들면 불화알루미늄 등이 합성되는 경우가 있다.  불화알루미늄은 절연체로서 저항을 상승시키게 될 가능성이 있어 그다지 바람직한 것은 아니다.분극성 전극의 주성분인 탄소 재료의 표면 관능기를 유기 규소 화합물과 반응시켜 화학 결합으로 캡핑함으로써, 표면 관능기에 의한 가스 발생이나, 전해질 용액과의 반응을 억제시키는 것이 보고되어 있다(예를 들면, 특허문헌 6 참조).  유기 규소 화합물을 이용함으로써 활성탄의 표면 관능기를 캡핑하는 방법은, 제조 조건에 따라서는 표면 관능기의 캡핑뿐만 아니라 탄소 재료의 세공도 폐색시켜, 이에 따라 정전 용량을 저하시킨다는 문제가 있었다.
[ 선행기술문헌 ]

[ 특허문헌 ]
일본 특허 공개 제2007-67155호 명세서일본 특허 공개 제2008-112827호 명세서일본 특허 공개 제2003-209029호 명세서일본 특허 공개 제2007-73810호 명세서일본 특허 공개 (평)10-106900호 명세서일본 특허 공개 제2008-252062호 명세서
[ 비특허문헌 ]
 「차세대 캐패시터 개발 최전선」 나오이 가쓰히코, 니시노 아쓰시 감수, 기술교육출판사, 2009, P91 및 P141
[ 발명의 개요 ]

[ 해결하려는 과제 ]
따라서, 본 발명의 목적은 에너지 밀도가 높으며, 정전 용량이나 저항의 경시 열화가 적은, 즉 장기 신뢰성이 우수한 고내전압 유형의 전기 이중층 캐패시터용의 분극성 전극재, 및 이를 이용한 전기 이중층 캐패시터를 제공하는 데에 있다.
[ 과제의 해결 수단 ]
본 발명에 의하면,(1) 전기 이중층 캐패시터에서 이용되고, 다공질 탄소 입자, 도전 보조제, 산화 텅스텐 분말 및 결합제를 포함하여 이루어지는 것을 특징으로 하는 분극성 전극재가 제공된다.또한, 본 발명에 의하면,(2) 상기 전기 이중층 캐패시터가 비수계 전해질 용액을 포함하여 이루어지는 것을 특징으로 하는, 청구항 1에 기재된 전극재가 제공된다.또한, 본 발명에 의하면,(3) 상기 다공질 탄소 입자가 1000 m2/g 이상 3000 m2/g 이하의 BET 비표면적을 갖는 활성탄인 것을 특징으로 하는, (1) 또는 (2)에 기재된 전극재가 제공된다.또한, 본 발명에 의하면,(4) 상기 산화 텅스텐 분말이 상기 다공질 탄소 입자, 도전 보조제 및 결합제를 합한 합계 질량을 100 질량부로 하여, 2 질량부 이상 40 질량부 이하의 비율로 첨가되는 것을 특징으로 하는, (1) 내지 (3) 중 어느 한 항에 기재된 전극재가 제공된다.또한, 본 발명에 의하면,(5) 상기 산화 텅스텐 분말의 평균 입경이 0.1 μm 이상 50 μm 이하인 것을 특징으로 하는, (1) 내지 (4) 중 어느 한 항에 기재된 전극재가 제공된다.또한, 본 발명에 의하면,(6) 압연 처리에 의해 시트상으로 된 것임을 특징으로 하는, (1) 내지 (5) 중 어느 한 항에 기재된 전극재가 제공된다.또한, 본 발명에 의하면,(7) 상기 결합제가 폴리테트라플루오로에틸렌인 것을 특징으로 하는, (1) 내지 (6) 중 어느 한 항에 기재된 전극재가 제공된다.또한, 본 발명에 의하면,(8) (1) 내지 (7) 중 어느 한 항에 기재된 전극재를, 세퍼레이터를 개재하여 적어도 부극측에 배치하여 이루어지는 것을 특징으로 하는 전기 이중층 캐패시터가 제공된다.또한, 본 발명에 의하면,(9) (1) 내지 (7) 중 어느 한 항에 기재된 전극재의 정부 한 쌍을, 세퍼레이터를 개재하여 배치하여 이루어지는 것을 특징으로 하는 전기 이중층 캐패시터가 제공된다.
[ 발명의 효과 ]
본 발명에 의하면, 에너지 밀도 및 장기 신뢰성의 향상을 목적으로 한, 내전압성이 높은 전기 이중층 캐패시터용의 분극성 전극재, 및 이를 이용한 전기 이중층 캐패시터가 얻어진다.  구체적으로는, 에너지 밀도가 높으며 정전 용량이나 저항의 경시 열화가 적은, 즉 장기 신뢰성이 우수한 고내전압 유형의 전기 이중층 캐패시터용 전극, 및 전기 이중층 캐패시터가 얻어진다.
[ 도면의 간단한 설명 ]
도 1은 실시예 및 비교예에서 제작한 전극의 펀칭 방법을 나타내는 개략 상면도이다.도 2는 본 발명의 전극 부재와 세퍼레이터를 조합한 구성을 나타내는 개략 사시도이다.
[ 발명을 실시하기 위한 구체적인 내용 ]
상기 과제를 해결하기 위해 본 발명자들은 예의 검토를 행하였다.  그 결과, 산화 텅스텐을 전극재에 첨가함으로써, 에너지 밀도가 높으며 정전 용량이나 저항의 경시 열화가 적은, 즉 장기 신뢰성이 우수한 고내전압 유형의 전기 이중층 캐패시터용 전극, 및 전기 이중층 캐패시터를 제공할 수 있는 것을 발견하였다.본 발명에 따른 분극성 전극재는 전기 이중층 캐패시터에서 이용되고, 다공질 탄소 입자, 도전 보조제, 산화 텅스텐 분말 및 결합제를 포함하여 이루어지는 것을 특징으로 한다.본 발명의 분극성 전극재에 포함되는 다공질 탄소는 전기 이중층을 형성할 수 있는 탄소질 물질인 한 특별히 한정되지 않으며, 활성탄 등을 이용하는 것이 가능하다.  활성탄의 BET 비표면적이 500 m2/g 이상, 바람직하게는 1000 m2/g 이상이고, 3000 m2/g 이하, 바람직하게는 2500 m2/g 이하인 활성탄을 이용하는 것이 가능하다.  활성탄의 원료로서는 특별히 제한은 없다.  구체적으로 예시하면, 식물계의 목재, 야자 껍질, 펄프 폐액, 화석 연료계의 석탄, 석유 중질유, 이들을 열 분해한 석탄, 석유계 피치, 코크스, 합성 수지인 페놀 수지, 푸란 수지, 폴리염화비닐 수지, 폴리염화비닐비닐리덴 수지 등의 다양한 재료를 사용할 수 있다.활성탄의 부활법은 가스 부활, 약품 부활 등의 다양한 방법을 적용할 수 있다.  가스 부활에서 이용하는 가스는 수증기, 이산화탄소, 산소, 염소, 이산화황, 황 증기 등을 사용할 수 있다.  약품 부활에서 이용하는 약품은 염화아연, 수산화칼륨, 수산화나트륨, 탄산칼륨, 탄산나트륨, 인산, 염화칼슘, 황화칼륨 등을 사용할 수 있다.활성탄의 분쇄는 볼밀, 제트밀, 해머밀(hammer mill) 등 다양한 방법으로 행할 수 있다.  분쇄에 의해 목표하는 입도로 조정할 수 없으면, 분급에 의해 입도를 조정할 수도 있다.또한, 상기 다공질 탄소는 탄소 재료에 부활 처리를 실시하여 제조되는 흑연 유사의 미소결정 탄소일 수도 있다.  이 미소결정 탄소는 전압 인가시에 결정층 사이에 이온 등이 들어감으로써 전기 이중층을 형성하는 것으로, 예를 들면 일본 특허 공개 (평)11-317333호 공보에 개시된 기술에 따라 입수할 수 있다.본 발명의 분극성 전극재에 포함되는 도전 보조제로서는, 비국재화된 π 전자의 존재에 의해 높은 도전성을 갖는 흑연; 흑연질의 탄소 미소결정이 수개 층으로 모여 난층(turbostratic) 구조를 형성한 구형 집합체인 카본 블랙(아세틸렌 블랙, 케첸 블랙, 그 밖의 퍼니스 블랙, 채널 블랙, 서멀 램프 블랙 등); 메탄, 프로판, 아세틸렌 등의 탄화수소를 기상 열분해하고, 기판이 되는 흑연 상에 박막 상태로 석출시켜 이루어지는 열분해 흑연 등을 들 수 있다.  그 중에서도 금속 불순물의 함유량이 낮으면서 높은 도전성 확보가 가능한 점에서, 인조 흑연, 특히 고순도 인조 흑연이 바람직하고, 또한 비교적 소입경이며 도전성도 비교적 양호한 점에서, 케첸 블랙, 아세틸렌 블랙이 바람직하다.  여기서 「고순도」란, 회분이 0.5 질량％ 이하인 것을 의미한다.도전 보조제의 배합량은 분극성 전극재의 주요 구성 요소인 다공질 탄소 입자, 도전 보조제 및 결합제를 합한 합계 질량을 100 질량부로 하여, 10 질량부 이하가 바람직하다.  상기 합계 질량은 이들 주요 구성 요소를 배합할 때에 이용한 성형 보조제를 제거한 후의 건조 질량이다.  도전 보조제는 다공질 탄소 입자간의 접촉 저항을 낮추기 위해 사용되고, 종래의 분극성 전극층에서는 통상 10 질량부 이상의 배합이 되어 있었다.  그러나, 도전 보조제의 양이 증가하면 분극성 전극층의 가공성이 악화되어, 크레이징, 균열, 압연성의 악화 등의 문제가 발생한다.  또한, 입자의 크기가 활성탄과 비교하면 작기 때문에, 균일하게 분산되어 있지 않으면 분극성 전극층의 입자간 공극을 매립하게 되어 전해질 용액의 확산을 방해한다는 문제도 있다.본 발명의 분극성 전극재에 포함되는 산화 텅스텐에 의해, 에너지 밀도가 높으며 정전 용량이나 저항의 경시 열화가 적은, 즉 장기 신뢰성이 우수한 전기 이중층 캐패시터가 얻어진다.  산화 텅스텐을 포함함으로써 높은 효과를 보이는 원인은 분명하지는 않지만, 수분 및 분해 생성물을 흡착 제거함으로써 다공질 탄소 입자나 세퍼레이터의 세공의 폐색을 방지하기 때문이라 생각된다.산화 텅스텐 분말의 첨가량으로서는, 분극성 전극재의 주요 구성 요소인 다공질 탄소 입자, 도전 보조제 및 결합제를 합한 합계 질량을 100 질량부(합계 질량은 이들 주요 구성 요소를 배합할 때에 이용한 성형 보조제를 제거한 후의 건조 질량)로 하여, 2 질량부 이상 40 질량부 이하의 비율인 것이 바람직하고, 4 질량부 이상 30 질량부 이하의 비율인 것이 더욱 바람직하다.  첨가량이 2 질량부 미만인 경우에는, 수분이나 분해 생성물의 흡착 제거 효과가 불충분하여 효과가 충분하지 않다.  한편, 산화 텅스텐의 첨가량이 많아짐에 따라 전극재 부피당의 다공질 탄소 입자의 비율이 저하되기 때문에, 캐패시터 셀의 초기 정전 용량이 저하된다.  첨가량이 4 질량부 이상 30 질량부 이하이면, 수분이나 분해 생성물을 흡착 제거하는 효과가 현저함과 동시에 초기 정전 용량을 확보할 수 있기 때문에, 보다 바람직하다.산화 텅스텐 분말의 입경에 대해서는, 전기 이중층 캐패시터용 전극층을 형성하는 경우에 전극층의 두께에 영향을 주지 않는 범위이면 어떠한 입경이라도 사용 가능하다.  실제로는, 산화 텅스텐 분말의 입경은 0.1 μm 내지 50 μm 정도인 것이, 전극층의 두께에 영향을 미치지 않으면서 분쇄·분급 공정에 그다지 비용이 들지 않아 바람직하다.산화 텅스텐 분말은 일반적으로 수십 μm의 입경으로 시판되고 있다.  이 입경보다 더 작은 것에 대해서는 분쇄·분급과 같은 공정이 필요하고, 입경을 작게 함에 따라 분쇄 시간이 길어지고, 수율도 저하되기 때문에 비용이 비싸진다.  이 때문에, 0.1 μm 정도가 공업적으로 사용할 수 있는 최소 입경이라 생각된다.  전기 이중층 캐패시터용 전극층은 통상 0.01 내지 5 mm 정도의 두께로 이루어진다.  이 때문에, 첨가하는 산화 텅스텐 분말의 입경은 전극층의 두께 이하로 억제할 필요가 있지만, 시판품의 산화 텅스텐의 입경을 고려하여 최대 입경은 30 μm 정도까지가 실용적인 최대 입경이라 생각된다.산화 텅스텐 분말의 분쇄에 대해서는, 활성탄의 분쇄와 마찬가지로 볼밀, 제트밀, 해머밀 등 다양한 방법으로 행할 수 있다.  분쇄에 의해 목표하는 입도로 조정할 수 없으면, 분급에 의해 입도를 조정할 수도 있다.  또한, 산화 텅스텐과 다공질 탄소 입자의 혼합 방법으로서는 균일하게 분산시키기 위한 혼합 방법에 제한은 없고, 예를 들면 산화 텅스텐 및 다공질 탄소 입자를 각각 고체 상태로 혼합하는 고(체)-고(체) 혼합일 수도 있고, 또는 적어도 어느 한쪽을 미리 물, 유기 용제 등의 액체에 분산시킨 슬러리상의 분산액을 사용하는 것도 가능하다.  또한, 이들의 혼합시에 분산성을 향상시키기 위해 초음파 혼합이나 수류를 이용하여 혼합하는 것도 가능하다.본 발명의 분극성 전극재에 포함되는 결합제는 다공질 탄소 입자, 도전 보조제 및 산화 텅스텐 분말을 결착시킨다.  결합제로서는, 폴리테트라플루오로에틸렌(PTFE), 폴리불화비닐리덴(PVDF), 폴리에틸렌(PE), 폴리프로필렌(PP), 스티렌부타디엔 고무(SBR), 아크릴로니트릴부타디엔 고무(NBR) 등을 사용할 수 있다.결합제의 배합량은 분극성 전극재의 주요 구성 요소인 다공질 탄소 입자, 도전 보조제 및 결합제를 합한 합계 질량을 100 질량부로 하여, 바람직하게는 1 내지 30 질량부, 보다 바람직하게는 3 내지 20 질량부이다.  상기 합계 질량은 이들의 주요 구성 요소를 배합할 때에 이용한 성형 보조제를 제거한 후의 건조 질량이다.  이 결합제의 배합량이 1 질량부보다 적으면 다공질 탄소 입자를 분극성 전극재에 유지시키는 것이 곤란해진다.  반대로 배합량이 30 질량부를 초과하면 전기 이중층 캐패시터의 에너지 밀도가 낮아지며 내부 저항이 높아진다.본 발명에 따른 분극성 전극재는 시트 제법, 도공법(코팅법) 등에 의해 층상으로 제조하여 분극성 전극층으로 할 수 있다.  시트 제법은 미리 전극재의 시트(전극층)를 성형한 후에 알루미늄박에 접착하는 방법이고, 도공법(코팅법)은 집전체인 알루미늄박 상에 전극재를 코팅하여 전극층을 형성하는 제법이다.  동일한 활성탄을 사용한 경우에는, 시트 제법이 코팅법보다 고정전 용량의 것을 얻을 수 있다.  이 때문에, 본 발명에서 활성탄 전극의 제법으로서는 시트 제법이 바람직하다.시트 제법의 경우, 예를 들면 상술한 방법으로 얻어진 다공질 탄소 입자를 평균 입경 D50이 5 내지 200 μm 정도가 되도록 입도를 조정한 후, 여기에 도전 보조제와 산화 텅스텐 분말과 결합제를 첨가하여 혼련하고, 압연 처리하여 시트상으로 성형할 수 있다.  혼련에 있어서, 물, 에탄올, 아세토니트릴 등의 액체 보조제를 단독 또는 혼합하여 적절히 사용할 수도 있다.전기 이중층 캐패시터는 한 쌍의 분극성 전극층을, 세퍼레이터를 개재하여 대향시켜 정극 및 부극으로 하는 구조를 갖는다.  각 분극성 전극층은 각각 집전체와 접합되고, 각 분극성 전극층에는 수계 전해질 용액 또는 비수계 전해질 용액이 함침된다.  전기 이중층 캐패시터는 분극성 전극층과 전해질 용액의 계면에서 전해질 이온이 흡착/탈착됨으로써 형성되는 전기 이중층의 정전 용량을 이용한 축전 소자이다.세퍼레이터로서는, 미소다공성의 종이, 유리나, 폴리에틸렌, 폴리프로필렌, 폴리이미드, 폴리테트라플루오로에틸렌 등의 플라스틱제 다공질 필름 등의 절연 재료를 사용할 수 있다.  세퍼레이터의 두께는 일반적으로 10 내지 100 μm 정도이다.전해질 용액으로서 적당한 비수계 전해질 용액을 선택함으로써, 물의 전기 분해가 발생하는 전압 이상의 전압에서 운전할 수 있다.  비수계 전해질 용액은 종래부터 전기 이중층 캐패시터에 이용되고 있는 공지된 것을 전해질의 용매에 대한 용해성이나 전극과의 반응성 등에 따라 적당히 채용할 수 있다.  비수계 전해질 용액의 용매로서는, 탄산프로필렌, 탄산부틸렌 등의 탄산에스테르; β-부티로락톤, γ-부티로락톤 등의 락톤; 술포란; 디메틸포름아미드 등의 아미드계 용매; 니트로메탄; 1,2-디메톡시에탄; 아세토니트릴 등을 들 수 있다.  용매는 단독으로 사용할 수도 있고, 2종 이상을 조합한 혼합 용매로서 사용할 수도 있다.전해질 용액의 전해질로서는, 4불화붕산, 6불화인산, 6불화비소산, 6불화안티몬산, 트리플루오로알킬술폰산 등의 불소 함유 산; 과염소산, 4염화알루민산 등의 염소 함유 산 등의 산, 이들 산의 알칼리금속염(나트륨염, 칼륨염 등), 알칼리 토금속염(마그네슘염, 칼슘염 등), 암모늄염, 테트라알킬암모늄염(테트라메틸암모늄염, 테트라에틸암모늄염 등), 테트라알킬포스포늄염(테트라메틸포스포늄염, 테트라에틸포스포늄염 등)을 예시할 수 있다.  전해질 용액 중의 전해질의 농도는 0.5몰/L 이상인 것이 바람직하고, 1.0몰/L 이상인 것이 보다 바람직하다.  전해질의 농도 상한은 개별 구체적인 전해질과 용매의 조합으로 결정되는 용해도가 된다.본 발명의 전기 이중층 캐패시터에 있어서, 본 발명의 분극성 전극재는 세퍼레이터를 개재하여 적어도 부극측에 배치된다.  부극측에만 본 발명의 분극성 전극재를 배치한 경우에도, 본 발명의 효과(높은 에너지 밀도 및 우수한 장기 신뢰성)를 갖는 전기 이중층 캐패시터를 얻을 수 있다.  산화 텅스텐은 고가이기 때문에, 한쪽의 전극에만 사용하는 편이 산화 텅스텐 사용량이 적어 비용 이점이 크다.본 발명의 전기 이중층 캐패시터에 있어서, 본 발명의 분극성 전극재를 정부 한 쌍으로 세퍼레이터를 개재하여 배치할 수도 있다.  이 경우, 본 발명의 효과(높은 에너지 밀도 및 우수한 장기 신뢰성)를 갖는 전기 이중층 캐패시터를 얻을 수 있다.003c#실시예003e#실시예 1[분극성 전극재]다공질 탄소 입자로서 BET법에 의한 비표면적이 약 1700 m2/g인 수증기 부활의 야자 껍질 활성탄(구라레 케미칼사 제조 「YP-50F」) 80 질량부와, 도전 보조제로서 아세틸렌 블랙 분말(덴키 가가꾸 고교 가부시끼가이샤 제조 「덴카 블랙 분말형품」) 10 질량부와, 결합제로서 폴리테트라플루오로에틸렌 분말(미쯔이 듀퐁 플루오로케미칼 가부시끼가이샤 제조 「테플론 6J」) 10 질량부와, 3산화 텅스텐(간토 가가꾸사 제조 산화 텅스텐(시카 1급) 평균 입경 30 μm) 10 질량부를 포함하는 혼합물에 에탄올 30 질량부를 가하여 혼련한 후, 테이프 형상으로 페이스트 압출하였다.  그 후, 얻어진 테이프 형상 물질에 롤 압연을 3회 실시하여 시트화하고, 추가로 150℃에서 1시간 건조시켜 에탄올을 제거함으로써 폭 100 mm, 두께 150 μm의 분극성 전극재의 시트를 얻었다.[집전체]폭 150 mm, 두께 50 μm의 고순도 에칭된 알루미늄박(KDK 가부시끼가이샤 제조 「C512」)을 집전체로 하였다.[분극성 전극의 제조]집전체의 양면에, 도전성 접착제액(히타치 훈마쓰 야킨 가부시끼가이샤 제조 「GA-37」)을 도포하고 전극재 시트를 중첩시키고, 이것을 압축 롤에 통과시켜 압착하여, 접촉 계면끼리를 접합시킨 적층 시트를 얻었다.  이 적층 시트를 온도 150℃로 설정한 오븐에 넣어 10분간 유지시키고, 도전성 접착제액층으로부터 분산매를 증발 제거함으로써 분극성 전극을 얻었다.  이 적층 시트를 도 1에 도시한 바와 같이, 분극성 전극재 시트가 적층된 부분의 치수가 3 cm변(角)이고, 리드부(집전체 상에 분극성 전극이 적층되어 있지 않은 부분)가 1×5 cm의 형상이 되도록 펀칭하여 사각형상의 분극성 전극으로 하였다.[전기 이중층 캐패시터의 제조]2장의 분극성 전극을 정극, 부극으로 하고, 그 사이에 세퍼레이터로서 두께 80 μm, 3.5 cm변(角)의 친수화 처리한 다공질 PTFE 시트(재팬 고어텍스 가부시끼가이샤 제조 「BSP0708070-2」)를 1장 삽입하고, 5×10 cm의 2장의 알루미늄 라미네이트재(쇼와 덴꼬 패키징 가부시끼가이샤 제조 「PET12/A120/PET12/CPP30 드라이라미네이트 제품」)로 전극 및 세퍼레이터부를 덮고, 리드부를 포함하는 3변을 열융착에 의해 밀봉하여 알루미늄팩 셀을 제조하였다(도 2에, 알루미늄 라미네이트재를 열융착하기 전의 전기 이중층 캐패시터를 나타냄).  열융착시, 리드부의 일부를 알루미늄팩 셀의 외부로 도출시키고, 리드부와 알루미늄팩 셀의 접합부가 리드부와 알루미늄 라미네이트재의 열융착에 의해 밀봉되도록 하였다.  이 알루미늄팩 셀을 150℃에서 24 시간 진공 건조시킨 후, 아르곤 분위기에서 -60℃ 이하의 이슬점을 유지시킨 글로브 박스 내에 가지고 들어가, 개구부(밀봉되어 있지 않은 변)를 위로 향하게 하여 1.5몰/L의 트리에틸메틸암모늄테트라플루오로보레이트의 탄산프로필렌 용액 4 mL를 전해질 용액으로서 알루미늄팩에 주입하고, -0.05 MPa의 감압 하에 10분간 정치(靜置)시켜, 전극 내부의 가스를 전해질 용액으로 치환하였다.  마지막으로 알루미늄팩의 개구부를 융착 밀봉함으로써, 단적층형의 전기 이중층 캐패시터를 제작하였다.  이 전기 이중층 캐패시터를 40℃에서 24 시간 보존시켜 전극 내부까지 전해질 용액을 에이징(aging)하였다.  그 후 캐패시터를 5×5 cm, 두께 5 mm의 SUS판 사이에 끼우고, 면 방향으로부터 1 MPa로 가압하여, 이 캐패시터를 실시예 1로 하였다.실시예 23산화 텅스텐의 사용량을 2 질량부로 한 것 이외에는 실시예 1과 동일하게 하였다.실시예 33산화 텅스텐의 사용량을 40 질량부로 한 것 이외에는 실시예 1과 동일하게 하였다.실시예 43산화 텅스텐을 분쇄·분급하고, 평균 입경을 10 μm로 한 것 이외에는 실시예 1과 동일하게 하였다.실시예 53산화 텅스텐을 분쇄·분급하고, 평균 입경을 0.2 μm로 한 것 이외에는 실시예 1과 동일하게 하였다.실시예 6부극의 전극재 시트를 실시예 1과 완전히 동일한 것으로 하고, 정극의 전극재 시트를 실시예 1의 배합 조성으로부터 산화 텅스텐을 제외한 것 이외에는 실시예 1과 동일하게 하였다.실시예 7전해질 용액의 종류를 1.0몰/L의 테트라에틸암모늄테트라플루오로보레이트의 아세토니트릴 용액 4 mL로 한 것 이외에는 실시예 1과 동일하게 하였다.실시예 8[코팅액의 제조]다공질 탄소 입자로서 BET법에 의한 비표면적이 약 1700 m2/g인 수증기 부활의 야자 껍질 활성탄(구라레 케미칼사 제조 「YP-50F」) 80 질량부와, 도전 보조제로서 아세틸렌 블랙 분말(덴키 가가꾸 고교 가부시끼가이샤 제조 「덴카 블랙 분말형품」) 10 질량부와, 3산화 텅스텐(간토 가가꾸사 제조 산화 텅스텐(시카 1급) 평균 입경 30 μm) 10 질량부를 포함하는 혼합물 100 g에 도전성 접착제액(히타치 훈마쓰 야킨 가부시끼가이샤 제조 「GA-37」) 100 g 및 증류수 100 g을 가한 것을 교반기를 이용하여 혼합하여 코팅액으로 하였다.[집전체]실시예 1과 동일한 집전체를 사용하였다.  즉, 폭 150 mm, 두께 50 μm의 고순도 에칭된 알루미늄박(KDK 가부시끼가이샤 제조 「C512」)을 집전체로 하였다.[분극성 전극의 제조(코팅액의 도포)]상기 코팅액을 롤 코터를 이용하여 상기 집전체에 두께 50 μm로 도공하였다.  그 후, 이 도공된 집전체를 온도 150℃로 설정한 오븐에 넣어 10분간 유지시키고, 코팅액층으로부터 분산매를 증발 제거함으로써 분극성 전극을 얻었다.  이 도공된 집전체를 도 1에 도시한 바와 같이, 코팅액이 도공된 부분의 치수가 3 cm변(角)이고, 리드부(집전체 상에 코팅액이 도공되어 있지 않은 부분)가 1×5 cm의 형상이 되도록 펀칭하여 사각형상의 분극성 전극으로 하였다.[전기 이중층 캐패시터의 제조]상기에서 얻어진 분극성 전극으로부터, 실시예 1과 동일하게 하여 전기 이중층 캐패시터를 제작하고, 에이징하여 실시예 8로 하였다.  얻어진 캐패시터의 600 시간 후의 정전 용량 유지율은 85％이고, 600 시간 후의 저항 상승률은 140％로 내전압성이 우수한 것이었다.  초기의 정전 용량은 12.4 F/cc로 시트 제법으로 얻어지는 정전 용량의 약 70％ 정도의 값이었다.비교예 1실시예 1의 전극재 시트로부터 3산화 텅스텐을 제외한 것 이외에는 실시예 1과 동일하게 하였다.비교예 23산화 텅스텐 대신에 입경을 25 μm로 분쇄·분급한 간토 가가꾸사 제조 5산화2바나듐(시카 특급)을 사용한 것 이외에는 실시예 1과 동일하게 하였다.비교예 33산화 텅스텐 대신에 입경이 3.5 μm인 이산화규소를 사용한 것 이외에는 실시예 1과 동일하게 하였다.비교예 43산화 텅스텐 대신에 입경이 0.013 μm인 3산화2알루미늄을 사용한 것 이외에는 실시예 1과 동일하게 하였다.비교예 53산화 텅스텐 대신에 입경을 25 μm로 분쇄·분급한 간토 가가꾸사 제조 산화마그네슘(특급)을 사용한 것 이외에는 실시예 1과 동일하게 하였다.비교예 63산화 텅스텐 대신에 입경을 25 μm로 분쇄·분급한 간토 가가꾸사 제조 3산화2붕소(시카 특급)를 사용한 것 이외에는 실시예 1과 동일하게 하였다.비교예 73산화 텅스텐 대신에 입경을 25 μm로 분쇄·분급한 와꼬 쥰야꾸사 제조 3산화2리튬을 사용한 것 이외에는 실시예 1과 동일하게 하였다.비교예 83산화 텅스텐 대신에 입경을 25 μm로 분쇄·분급한 간토 가가꾸사 제조 3산화 몰리브덴(시카 특급)을 사용한 것 이외에는 실시예 1과 동일하게 하였다.비교예 93산화 텅스텐 대신에 입경을 25 μm로 분쇄·분급한 간토 가가꾸사 제조 산화칼슘(시카 1급)을 사용한 것 이외에는 실시예 1과 동일하게 하였다.비교예 103산화 텅스텐 대신에 입경을 25 μm로 분쇄·분급한 간토 가가꾸사 제조 붕산아연(시카 1급)을 사용한 것 이외에는 실시예 1과 동일하게 하였다.비교예 113산화 텅스텐 대신에 입경을 25 μm로 분쇄·분급한 2산화지르코늄을 사용한 것 이외에는 실시예 1과 동일하게 하였다.비교예 123산화 텅스텐 대신에 1차 입경이 0.007 μm인 아나타제형 산화티탄을 사용한 것 이외에는 실시예 1과 동일하게 하였다.  얻어진 600 시간 후의 정전 용량 유지율은 86％였다.  저항의 상승률은 실시예 1부터 6까지의 경우에는 약 140％ 이하였던 데 반해, 약 200％로서 경시 열화(저항의 상승)가 컸다.비교예 13실시예 7의 전극재 시트로부터 3산화 텅스텐을 제외한 것 이외에는 실시예 7과 동일하게 하였다.측정·평가 항목상기 실시예 및 비교예의 전기 이중층 캐패시터에 대하여 이하의 평가를 행하였다.  결과를 표 1에 나타낸다.(1) 정전 용량(초기 및 600 시간 후*1)(2) 내부 저항(초기 및 600 시간 후*1)(3) 정전 용량 유지율(％)=(초기의 정전 용량-600 시간 후*1의 정전 용량)×100/(초기의 정전 용량)(4) 저항 상승률(％)=(초기의 내부 저항-600 시간 후*1의 내부 저항)×100/(초기의 내부 저항)*1: 600 시간 이전에 정전 용량의 유지율이 80％ 이하가 된 것에 대해서는 거기에서 평가를 중지하고, 정전 용량의 유지율이 80％가 될 때까지의 시간을 기록하였다.003c#정전 용량 밀도003e#정전 용량은 다음과 같이 측정하였다.  상기 전기 이중층 캐패시터를 충전하였다.  충전 전류, 전압은 10 mA/cm2, 3.0 V로 하였다.  충전 시간은 초기 특성 측정시에는 60분으로 하였다.  장기 특성 측정시의 충전 시간은 정전 용량 유지율이 80％가 될 때까지의 시간을 측정하기 위해, 단계적으로 600 시간까지 충전 시간을 적절히 늘려 갔다(1, 2, 4, 8, 16, 24, 36 시간 후, 이하 12 시간 걸러 600 시간까지 측정하고, 측정 결과를 플롯팅하여 정전 용량 유지율이 80％가 될 때까지의 시간을 구하였다).  방전은 10 mA/cm2의 조건으로 0 V가 될 때까지 행하였다.  이 충전 개시로부터 방전 종료까지의 조작을 1 사이클로 하였다.  이것을 10회 사이클 연속하여 행했을 때의, 10 사이클째의 방전 개시로부터 0 V가 될 때까지의 방전 곡선을 적분하여, 상기 10 사이클째의 충전시에서의 전기 이중층 캐패시터의 정전 용량을 구하고, 이것을 전극 부피로 나누어 정전 용량 밀도를 산출하였다.  또한, 방전 온도는 70℃였다.003c#직류 내부 저항003e#내부 저항은 상기 정전 용량 밀도 측정시에 식 「V=IR」을 이용하여 산출함으로써 구하였다.
[ 부호의 설명 ]
9: 집전 단자10: 분극성 전극11: 집전체12: 분극성 전극층13: 도전성 접착제15: 세퍼레이터16: 알루미늄 라미네이트재